(57)【要約】【課題】  耐ブロッキング性、撥水性及び引張強伸度に優れるポリウレタン樹脂を提供する。【解決手段】  活性水素成分（Ａ）と有機ポリイソシアネート成分（Ｂ）とを反応させて得られるポリウレタン樹脂であって、前記活性水素成分（Ａ）が炭素数８〜４０の脂肪族炭化水素基を有する１価の活性水素化合物（ａ１）を前記（Ａ）の重量に基づいて０．１〜２０重量％含有することを特徴とするポリウレタン樹脂。前記炭素数８〜４０の脂肪族炭化水素基を有する１価の活性水素化合物（ａ１）としては、特に炭素数８〜４０のアルカンモノオール（ａ１１）及び／又は炭素数８〜４０のアルカンモノアミン（ａ１６）が好ましく、前記有機ポリイソシアネート成分（Ｂ）としては、特に炭素数８〜２６の芳香族ポリイソシアネート（ｂ１）が好ましい。【選択図】  なし【特許請求の範囲】
【請求項１】
活性水素成分（Ａ）と有機ポリイソシアネート成分（Ｂ）とを反応させて得られるポリウレタン樹脂であって、前記活性水素成分（Ａ）が炭素数８〜４０の脂肪族炭化水素基を有する１価の活性水素化合物（ａ１）を前記（Ａ）の重量に基づいて０．１〜２０重量％含有することを特徴とするポリウレタン樹脂。
【請求項２】
前記炭素数８〜４０の脂肪族炭化水素基を有する１価の活性水素化合物（ａ１）が、下記（１）〜（９）に記載のモノオール及びモノアミンからなる群から選ばれる少なくとも１種の活性水素化合物である請求項１記載のポリウレタン樹脂；
（１）炭素数８〜４０のアルカンモノオール（ａ１１）；
（２）少なくとも一方のアルキル基の炭素数が８〜４０であるグリセリンジアルキルエーテル（ａ１２）；
（３）少なくとも一方の１価の脂肪酸の炭素数が９〜４１であるグリセリン１価脂肪酸ジエステル（ａ１３）；
（４）炭素数８〜４０のアルカンジオール  、アルキル基の炭素数が８〜４０のグリセリンモノアルキルエーテル及び１価の脂肪酸の炭素数が９〜４１であるグリセリン１価脂肪酸モノエステルからなる群から選ばれる少なくとも１種のジオールと炭素数８以下のモノカルボン酸とを反応させて得られるモノオール（ａ１４）；
（５）炭素数７以下のアルカンジオール  、アルキル基の炭素数が７以下のグリセリンモノアルキルエーテル及び１価の脂肪酸の炭素数が８以下であるグリセリン１価脂肪酸モノエステルからなる群から選ばれる少なくとも１種のジオールと炭素数９〜４１の１価の脂肪酸とを反応させて得られるモノオール（ａ１５）；
（６）炭素数８〜４０のアルカンモノアミン（ａ１６）；
（７）炭素数８〜４０のアルカンジアミンと炭素数８以下のモノカルボン酸とを反応させて得られるモノアミン（ａ１７）；
（８）炭素数７以下のアルカンジアミンと炭素数９〜４１の１価の脂肪酸とを反応させて得られるモノアミン（ａ１８）；
（９）前記モノオール（ａ１１）〜（ａ１５）及び／又は前記モノアミン（ａ１６）〜（ａ１８）に炭素数２〜１２のアルキレンオキサイド及び／又は炭素数３〜１２のラクトンモノマーを付加させたモノオール（ａ１９）。
【請求項３】
前記活性水素成分（Ａ）が、更に数平均分子量が５００以上の高分子ポリオール（ａ２）及び鎖伸長剤（ａ３）を含有する請求項１又は２記載のポリウレタン樹脂。
【請求項４】
前記数平均分子量が５００以上の高分子ポリオール（ａ２）が、ポリオキシテトラメチレングリコールである請求項３記載のポリウレタン樹脂。
【請求項５】
前記有機ポリイソシアネート成分（Ｂ）が、炭素数８〜２６の芳香族ポリイソシアネート（ｂ１）である請求項１〜４のいずれか記載のポリウレタン樹脂。
【請求項６】
塗料に用いられる請求項１〜５のいずれか記載のポリウレタン樹脂。
【請求項７】
人工皮革、合成皮革又は弾性繊維に用いられる請求項１〜５のいずれか記載のポリウレタン樹脂。
【請求項８】
自動車用、電気製品用又はＯＡ機器用の成形品に用いられる請求項１〜５のいずれか記載のポリウレタン樹脂。
【発明の詳細な説明】
【技術分野】
【０００１】
本発明はポリウレタン樹脂に関する。更に詳しくは、耐ブロッキング性、撥水性及び引張強伸度に優れるポリウレタン樹脂に関する。
【背景技術】
【０００２】
従来、ポリウレタン樹脂は引張強伸度特性に優れることから、成形材料、塗料、接着剤、合成皮革、人工皮革及び弾性繊維等、広範囲の用途に利用されている。しかし、ポリウレタン樹脂をフィルムやシートとして使用する場合、ポリウレタン樹脂の粘着性に由来してブロッキング現象が発生しやすいという問題がある。この問題を解決する方法として、アミド系化合物や金属石けんのような滑剤又は無機質微粉末を配合することにより、ブロッキングを抑制することが知られている（例えば、特許文献１参照）。
【０００３】
しかし、耐ブロッキング性を付与する目的で上記のような添加剤が配合されたポリウレタン組成物からなるフィルム又はシートを使用した場合には、添加剤が透明性を低下させたり、経時的に表面にブリードアウトするという問題がある。
【０００４】
また、塗料用途においては、防汚性を付与するために撥水性塗料が用いられており、この撥水性を付与する方法としてフッ素樹脂粉末を添加する方法が開示されている（例えば、特許文献２参照）。しかし、フッ素樹脂粉末は高価であると共にポリウレタン樹脂の塗膜の引張強伸度を低下させるという問題がある。
【先行技術文献】
【特許文献】
【０００５】
【特許文献１】特開平６−３２９１７号公報
【特許文献２】特開２００２−１２１４８９号公報
【発明の概要】
【発明が解決しようとする課題】
【０００６】
本発明の目的は、耐ブロッキング性、撥水性及び引張強伸度に優れるポリウレタン樹脂を提供することにある。
【課題を解決するための手段】
【０００７】
本発明者らは前記課題を解決すべく鋭意検討した結果、本発明に到達した。即ち本発明は、活性水素成分（Ａ）と有機ポリイソシアネート成分（Ｂ）とを反応させて得られるポリウレタン樹脂であって、前記活性水素成分（Ａ）が炭素数８〜４０の脂肪族炭化水素基を有する１価の活性水素化合物（ａ１）を前記（Ａ）の重量に基づいて０．１〜２０重量％含有することを特徴とするポリウレタン樹脂である。
【発明の効果】
【０００８】
本発明のポリウレタン樹脂は、耐ブロッキング性、撥水性及び引張強伸度に優れる。
【発明を実施するための形態】
【０００９】
本発明のポリウレタン樹脂は、炭素数８〜４０の脂肪族炭化水素基を有する１価の活性水素化合物（ａ１）を含有する活性水素成分（Ａ）と有機ポリイソシアネート成分（Ｂ）とを反応させて得られる。
【００１０】
活性水素成分（Ａ）が炭素数８〜４０の脂肪族炭化水素基を有する１価の活性水素化合物（ａ１）を含有することにより、ポリウレタン樹脂の末端に炭素数８〜４０の脂肪族炭化水素基が導入され、ポリウレタン樹脂の皮膜等の表面に炭素数８〜４０の脂肪族炭化水素基が配向することにより、耐ブロッキング性、撥水性及び引張強伸度のいずれにも優れるポリウレタン樹脂の皮膜等が得られる。
【００１１】
炭素数８〜４０の脂肪族炭化水素基を有する１価の活性水素化合物（ａ１）としては、下記（１）〜（９）に記載のモノオール及びモノアミンからなる群から選ばれる少なくとも１種の活性水素化合物等が挙げられる。
（１）炭素数８〜４０のアルカンモノオール（ａ１１）；
（２）少なくとも一方のアルキル基の炭素数が８〜４０であるグリセリンジアルキルエーテル（ａ１２）；
（３）少なくとも一方の１価の脂肪酸の炭素数が９〜４１であるグリセリンの１価脂肪酸ジエステル（ａ１３）；
（４）炭素数８〜４０のアルカンジオール  、アルキル基の炭素数が８〜４０のグリセリンモノアルキルエーテル及び１価の脂肪酸の炭素数が９〜４１であるグリセリンの１価脂肪酸モノエステルからなる群から選ばれる少なくとも１種のジオールと炭素数８以下のモノカルボン酸とを反応させて得られるモノオール（ａ１４）；
（５）炭素数７以下のアルカンジオール  、アルキル基の炭素数が７以下のグリセリンモノアルキルエーテル及び１価の脂肪酸の炭素数が８以下であるグリセリンの１価脂肪酸モノエステルからなる群から選ばれる少なくとも１種のジオールと炭素数９〜４１の１価の脂肪酸とを反応させて得られるモノオール（ａ１５）；
（６）炭素数８〜４０のアルカンモノアミン（ａ１６）；
（７）炭素数８〜４０のアルカンジアミンと炭素数８以下のモノカルボン酸とを反応させて得られるモノアミン（ａ１７）；
（８）炭素数７以下のアルカンジアミンと炭素数９〜４１の１価の脂肪酸とを反応させて得られるモノアミン（ａ１８）；
（９）前記モノオール（ａ１１）〜（ａ１５）及び／又は前記モノアミン（ａ１６）〜（ａ１８）に炭素数２〜１２のアルキレンオキサイド及び／又は炭素数３〜１２のラクトンモノマーを付加させたモノオール（ａ１９）。
【００１２】
炭素数８〜４０のアルカンモノオール（ａ１）としては、直鎖又は分岐の、オクタノール、デカノール、ドデカノオール、オクタデカノール、エイコサノール及びドコサノール等が挙げられる。
【００１３】
少なくとも一方のアルキル基の炭素数が８〜４０であるグリセリンジアルキルエーテル（ａ１２）におけるアルキル基は、少なくとも一方が炭素数８〜４０のアルキル基（直鎖又は分岐の、オクチル基、デシル基、ドデシル基、オクタデシル基、エイコシル基及びベヘニル基等）であれば、他方は炭素数１〜７のアルキル基（メチル基、エチル基、直鎖又は分岐の、プロピル基、ブチル基、ペンチル基、へキシル基及びヘプチル基）であっても炭素数８〜４０のアルキル基であってもよい。（ａ１２）の具体例としては、グリセリンジヘキシルエーテル、グリセリンジオクチルエーテル、グリセリンジ−２−エチルヘキシルエーテル、グリセリンジデシルエーテル、グリセリンジドデシルエーテル、グリセリンジオクタデシルエーテル等が挙げられる。
【００１４】
少なくとも一方の１価の脂肪酸の炭素数が９〜４１であるグリセリンの１価脂肪酸ジエステル（ａ１３）は、グリセリン１モルと１価の脂肪酸２モルとが反応したエステルモノオールであり、１価の脂肪酸２モルの内の少なくとも１モルが炭素数９〜４１の１価の脂肪酸であるものである。炭素数９〜４１の１価の脂肪酸により、カルボキシル基の炭素を除く、炭素数８〜４０の脂肪族炭化水素基が導入される。
【００１５】
炭素数９〜４１の１価の脂肪酸としては、直鎖又は分岐の、ノナン酸、デカン酸、ウンデカン酸、ドデカン酸、オクタデカン酸及びベヘン酸等が挙げられる。（ａ１３）における他方の１価の脂肪酸は、炭素数９〜４１の１価の脂肪酸であっても、炭素数８以下の１価の脂肪酸（酢酸、プロピオン酸、直鎖又は分岐の、ブタン酸、ペンタン酸、ヘキサン酸、ヘプタン酸及びオクタン酸等）であってもよい。
【００１６】
（ａ１３）の具体例としては、グリセリンのデカン酸ジエステル、グリセリンのドデカン酸ジエステル及びグリセリンのオクタデカン酸ジエステル等が挙げられる。
【００１７】
モノオール（ａ１４）に用いられる炭素数８〜４０のアルカンジオールとしては、直鎖又は分岐の、オクタンジオール、デカンジオール、ドデカンジオール及びオクタデカンジオール等が挙げられる。
【００１８】
モノオール（ａ１４）に用いられるアルキル基の炭素数が８〜４０のグリセリンモノアルキルエーテルとしては、アルキル基として直鎖又は分岐の、オクチル基、デシル基、ドデシル基、オクタデシル基、エイコシル基又はベヘニル基等を有するグリセリンモノアルキルエーテル、具体的にはグリセリンモノヘキシルエーテル、グリセリンモノオクチルエーテル、グリセリンモノ−２−エチルヘキシルエーテル、グリセリンモノデシルエーテル、グリセリンモノドデシルエーテル及びグリセリンモノオクタデシルエーテル等が挙げられる。
【００１９】
モノオール（ａ１４）に用いられる１価の脂肪酸の炭素数が９〜４１であるグリセリンの１価脂肪酸モノエステルとしては、グリセリン１モルと前記炭素数９〜４１の１価の脂肪酸１モルとのエステル化物、具体的には、グリセリンのデカン酸モノエステル、グリセリンのドデカン酸モノエステル及びグリセリンのオクタデカン酸モノエステル等が挙げられる。
【００２０】
モノオール（ａ１４）に用いられる炭素数８以下のモノカルボン酸としては、酢酸、プロピオン酸、直鎖又は分岐の、ブタン酸、ペンタン酸、ヘキサン酸、ヘプタン酸及びオクタン酸等の脂肪族カルボン酸；安息香酸及びメチル安息香酸等の芳香族カルボン酸；フェニル酢酸等の芳香脂肪族カルボン酸；等が挙げられる。
【００２１】
モノオール（ａ１５）に用いられる炭素数７以下のアルカンジオールとしては、エチレングリコール、直鎖又は分岐の、プロピレングリコール、ブタンジオール、ペンタンジオール、ヘキサンジオール及びヘプタンジオール等が挙げられる。
【００２２】
モノオール（ａ１５）に用いられるアルキル基の炭素数が７以下のグリセリンモノアルキルエーテルとしては、アルキル基が炭素数１〜７のアルキル基（メチル基、エチル基、直鎖又は分岐の、プロピル基、ブチル基、ペンチル基、へキシル基及びヘプチル基）であるグリセリンモノアルキルエーテル、具体的には、グリセリンモノメチルエーテル、グリセリンモノエチルエーテル、グリセリンモノブチルエーテル及びグリセリンモノヘキシルエーテル等が挙げられる。
【００２３】
モノオール（ａ１５）に用いられる１価の脂肪酸の炭素数が８以下であるグリセリンの１価脂肪酸モノエステルとしては、グリセリン１モルと前記炭素数８以下の１価の脂肪酸１モルとのエステル化物、具体的には、グリセリンの酢酸モノエステル、グリセリンのプロピオン酸モノエステル、グリセリンのブタン酸モノエステル及びグリセリンのヘキサン酸モノエステル等が挙げられる。
【００２４】
モノオール（ａ１５）に用いられる炭素数９〜４１の１価の脂肪酸としては、前記（ａ１３）に用いられる炭素数９〜４１の１価の脂肪酸と同様のものが挙げられる。
【００２５】
炭素数８〜４０のアルカンモノアミン（ａ１６）としては、直鎖又は分岐の、オクチルアミン、ドデシルアミン、ステアリルアミン、エイコシルアミン及びドコシルアミン等が挙げられる。
【００２６】
モノアミン（ａ１７）は、炭素数８〜４０のアルカンジアミン１モルと前記炭素数８以下のモノカルボン酸１モルとのアミド化物であり、用いる炭素数８〜４０のアルカンジアミンとしては、直鎖又は分岐の、オクタンジアミン、デカンジアミン、ドデカンジアミン、オクタデカンジアミン及びエイコサンジアミン等が挙げられる。
【００２７】
モノアミン（ａ１８）は、炭素数７以下のアルカンジアミンと前記炭素数９〜４１の１価の脂肪酸とのアミド化物であり、炭素数７以下のアルカンジアミンとしては、エタン−１，２−ジアミン、直鎖又は分岐の、プロパンジアミン、ブタンジアミン、ペンタンジアミン、ヘキサンジアミン及びヘプタンジアミン等が挙げられる。
【００２８】
モノオール（ａ１９）に用いられる炭素数２〜１２のアルキレンオキサイド（以下、ＡＯと略記）としては、エチレンオキサイド、１，２−又は１，３−プロピレンオキサイド、１，２−，１，３−又は２，３−ブチレンオキサイド、テトラヒドロフラン（以下、ＴＨＦと略記）、３−メチルテトラヒドロフラン、スチレンオキサイド、α−オレフィンオキサイド及びエピクロルヒドリン等が挙げられる。
【００２９】
モノオール（ａ１９）に用いられる炭素数３〜１２のラクトンモノマーとしては、β−プロピオラクトン、γ−ブチロラクトン、γ−バレロラクトン、ε−カプロラクトン、η−カプリロラクトン、１１−ウンデカノラクトン及び１２−トリデカノイド等が挙げられる。
【００３０】
モノオール（ａ１９）に用いるＡＯ及びラクトンモノマーはそれぞれ１種を単独で用いても２種以上を併用してもよい。ＡＯ及びラクトンモノマーそれぞれについて２種以上併用する場合、前記モノオール（ａ１１）〜（ａ１５）及び／又は前記モノアミン（ａ１６）〜（ａ１８）への結合順序は任意であり、その結合形式はランダム形式でもブロック形式でもこれらの併用でもよい。
【００３１】
モノオール（ａ１９）におけるＡＯ及びラクトンモノマーの付加モル数（両者を付加する場合はその合計付加モル数）は、耐ブロッキング性と撥水性の観点から好ましくは１〜７モル、更に好ましくは１〜５である。
【００３２】
活性水素化合物（ａ１）が有する炭素数８〜４０の脂肪族炭化水素基は、炭素数８以下のハイドロカルビルカルボニルオキシ基又は炭素数８以下のハイドロカルビルカルボニルアミノ基で置換されていてもよく、例えば前記モノオール（ａ１４）は炭素数８以下のハイドロカルビルカルボニルオキシ基で置換された炭素数８〜４０の脂肪族炭化水素基を有し、前記モノアミン（ａ１７）は炭素数８以下のハイドロカルビルカルボニルアミノ基で置換された炭素数８〜４０の脂肪族炭化水素基を有する。
【００３３】
前記モノオール（ａ１１）〜（ａ１５）及び（ａ１６）並びにモノアミン（ａ１６）〜（ａ１８）の内、ブロッキング性と撥水性の観点から好ましいのは、炭素数８〜４０のアルカンモノオール（ａ１１）及び炭素数８〜４０のアルカンモノアミン（ａ１６）である。
【００３４】
活性水素化合物（ａ１）が有する脂肪族炭化水素基の炭素数は、耐ブロッキング性、撥水性及び引張強伸度の観点から通常８〜４０、好ましくは１２〜３０、更に好ましくは１２〜２０である。
【００３５】
活性水素成分（Ａ）における炭素数８〜４０の脂肪族炭化水素基を有する１価の活性水素化合物（ａ１）の含有量は、耐ブロッキング性、撥水性及び引張強伸度の観点から、（Ａ）の重量に基づいて通常０．１〜２０重量％、好ましくは０．５〜１０重量％である。
【００３６】
活性水素成分（Ａ）は、上記炭素数８〜４０の脂肪族炭化水素基を有する１価の活性水素化合物（ａ１）以外に、数平均分子量（以下、Ｍｎと略記）が５００以上の高分子ポリオール（ａ２）、鎖伸長剤（ａ３）及び反応停止剤（ａ４）を含有することができる。
【００３７】
Ｍｎが５００以上の高分子ポリオールとしては、ポリエステルポリオール、ポリエーテルポリオール、ポリエーテルエステルポリオール、ポリオレフィンポリオール、アクリルポリオール、ヒマシ油系ポリオール及びポリマーポリオール等が挙げられる。
【００３８】
Ｍｎが５００以上のポリエステルポリオールとしては、縮合型ポリエステルポリオール、ポリラクトンポリオール及びポリカーボネートポリオール等が挙げられる。
【００３９】
Ｍｎが５００以上の縮合型ポリエステルポリオールとしては、炭素数２〜２０の多価アルコールと炭素数２〜１０の多価カルボン酸又はそのエステル形成性誘導体［酸無水物、低級（炭素数１〜４）アルキルエステル及び酸ハライド等］との縮合により得られるもの等が挙げられる。
【００４０】
炭素数２〜２０の多価アルコールとしては炭素数２〜１２の直鎖又は分岐の脂肪族２価アルコール［エチレングリコール、１，３−プロピレングリコール、１，４−ブタンジオール、１，５−ペンタンジオール、１，６−ヘキサンジオール、１，７−ヘプタンジオール、１，８−オクタンジオール、１，９−ノナンジオール、１，１０−ドデカンジオール、ジエチレングリコール、トリエチレングリコール、テトラエチレングリコール等の直鎖アルコール；１，２−、１，３−又は２，３−ブタンジオール、２−メチル−１，４−ブタンジオール、ネオペンチルグリコール、２，２−ジエチル−１，３−プロパンジオール、２−メチル−１，５−ペンタンジオール、３−メチル−１，５−ペンタンジオール、２−メチル−１，６−ヘキサンジオール、３−メチル−１，６−ヘキサンジオール、２−メチル−１，７−ヘプタンジオール、３−メチル−１，７−ヘプタンジオール、４−メチル−１，７−ヘプタンジオール、２−メチル−１，８−オクタンジオール、３−メチル−１，８−オクタンジオール及び４−メチルオクタンジオール等の分岐アルコール等］；炭素数６〜２０の脂環式２価アルコール［１，４−シクロヘキサンジオール、１，３−シクロヘキサンジメタノール、１，４−シクロヘキサンジオール、１，３−シクロペンタンジオール、１，４−シクロヘプタンジオール、２，５−ビス（ヒドロキシメチル）−１，４−ジオキサン、２，７−ノルボルナンジオール、テトラヒドロフランジメタノール、１，４−ビス（ヒドロキシエトキシ）シクロヘキサン、１，４−ビス（ヒドロキシメチル）シクロヘキサン及び２，２−ビス（４−ヒドロキシシクロヘキシル）プロパン等］；炭素数８〜２０の芳香環含有２価アルコール［ｍ−又はｐ−キシリレングリコール、ビス（ヒドロキシエチル）ベンゼン、ビス（ヒドロキシエトキシ）ベンゼン、ビスフェノール（ビスフェノールＡ、ビスフェノールＳ及びビスフェノールＦ等）のＡＯ付加物（Ｍｎ５００未満）、ジヒドロキシナフタレンのＡＯ付加物（Ｍｎ５００未満）及びビス（２−ヒドロキシエチル）テレフタレート等］；炭素数３〜２０の３価アルコール［脂肪族トリオール（グリセリン及びトリメチロールプロパン等）等］；炭素数５〜２０の４〜８価アルコール［脂肪族ポリオール（ペンタエリスリトール、ソルビトール、マンニトール、ソルビタン、ジグリセリン及びジペンタエリスリトール等）；糖類（ショ糖、グルコース、マンノース、フルクトース、メチルグルコシド及びその誘導体）］；等が挙げられる。
【００４１】
これらの多価アルコールの内、引張強伸度の観点から好ましいのは、２価アルコールであり、更に好ましいのは炭素数２〜８の脂肪族２価アルコールである。多価アルコールは１種を単独で用いても２種以上を併用してもよい。
【００４２】
炭素数２〜１０の多価カルボン酸又はそのエステル形成性誘導体としては、脂肪族ジカルボン酸（コハク酸、アジピン酸、アゼライン酸、セバチン酸、フマル酸及びマレイン酸等）、脂環式ジカルボン酸（ダイマー酸等）、芳香族ジカルボン酸（テレフタル酸、イソフタル酸及びフタル酸等）、３価又はそれ以上のポリカルボン酸（トリメリット酸及びピロメリット酸等）、これらの無水物（無水コハク酸、無水マレイン酸、無水フタル酸及び無水トリメリット酸等）、これらの酸ハロゲン化物（アジピン酸ジクロライド等）、これらの低分子量アルキルエステル（コハク酸ジメチル及びフタル酸ジメチル等）並びこれらの併用が挙げられる。これらの内で好ましいものは脂肪族ジカルボン酸及びそのエステル形成性誘導体である。多価カルボン酸は１種を単独で用いても２種以上を併用してもよい。
【００４３】
Ｍｎが５００以上のポリラクトンポリオールとしては、前記炭素数２〜２０の多価アルコールを開始剤として炭素数３〜１２のラクトンモノマーを開環重合したもの等が挙げられる。ラクトンモノマーは１種を単独で用いても２種以上を併用してもよい。
【００４４】
ポリカーボネートポリオールとしては、前記炭素数２〜２０の多価アルコール（好ましくは炭素数３〜９、更に好ましくは炭素数４〜６の脂肪族２価アルコール）の１種又は２種以上（好ましくは２〜４種）と、低分子カーボネート化合物（例えば、アルキル基の炭素数１〜６のジアルキルカーボネート、炭素数２〜６のアルキレン基を有するアルキレンカーボネート及び炭素数６〜９のアリール基を有するジアリールカーボネート）から、脱アルコール反応させながら縮合させることによって製造されるポリカーボネートポリオールが挙げられる。
【００４５】
Ｍｎが５００以上のポリエーテルポリオールとしては、前記炭素数２〜２０の多価アルコールにＡＯを付加させた化合物等が挙げられる。ＡＯは１種を単独で用いても２種以上を併用してもよく、後者の場合はブロック付加（チップ型、バランス型、活性セカンダリー型等）でもランダム付加でもこれらの併用系でもよい。
【００４６】
多価アルコールへのＡＯの付加は、通常の方法で行うことができ、無触媒で又は触媒（アルカリ触媒、アミン系触媒、酸性触媒等）の存在下（特にＡＯ付加の後半の段階で）に常圧又は加圧下に１段階又は多段階で行なわれる。
【００４７】
ポリエーテルポリオールの具体例としてはポリオキシエチレングリコール、ポリオキシプロピレングリコール、ポリオキシテトラメチレングリコール、ポリオキシ−３−メチルテトラメチレングリコール、ＴＨＦ／ＥＯ共重合ジオール及びＴＨＦ／３−メチルテトラヒドロフラン共重合ジオール等が挙げられる。引張強伸度の観点から、これらの内で好ましいものはポリオキＳテトラメチレンエーテルグリコールである。
【００４８】
Ｍｎが５００以上のポリエーテルエステルポリオールとしては、上記ポリエーテルポリオールの１種以上と上記縮合型ポリエステルポリオールの原料として例示した炭素数２〜１０の多価カルボン酸又はそのエステル形成性誘導体の１種以上とを縮重合させて得られるもの等が挙げられる。
【００４９】
ポリオレフィンポリオールとしては、ポリブタジエンポリオール、水添ポリブタジエンポリオール及びポリイソプレンポリオール等が挙げられる。
【００５０】
アクリルポリオールとしては、ヒドロキシル基含有エチレン性不飽和単量体［２−ヒドロキシエチル（メタ）アクリレート、２−ヒドロキシプロピル（メタ）アクリレート等］と、それ以外の例えば特開平４−２９２６８３号公報に記載のエチレン性不飽和単量体との共重合物等が挙げられる。アクリルポリオールの具体例としては、ヒドロキシエチルアクリレートとエチルアクリレートの共重合物や、ヒドロキシエチルアクリレートとエチルアクリレートとスチレンの共重合物等が挙げられる。
【００５１】
ヒマシ油系ポリオールとしては、例えば、ヒマシ油、ヒマシ油脂肪酸と前記炭素数２〜２０の多価アルコールやポリオキシアルキレンポリオールとからのポリエステルポリオール（ヒマシ油脂肪酸のモノ−又はジグリセライド、ヒマシ油脂肪酸とトリメチロールプロパンとからのモノ−、ジ−又はトリエステル、ヒマシ油脂肪酸とポリオキシプロピレングリコールとからのモノ−又はジエステル等）、ヒマシ油にＡＯを付加したもの及びこれらの２種以上の混合物等が挙げられる。
【００５２】
ポリマーポリオールとしては、例えば、前記高分子ポリオールの１種以上中で特開平４−２９２６８３号公報に記載のエチレン性不飽和単量体（例えばスチレン及びアクリロニトリル等）の１種以上を（共）重合し分散安定化させてなるもの（重合体含量は通常５〜４０重量％）が挙げられる。
【００５３】
高分子ポリオール（ａ２）は、１種を単独で用いても２種以上を併用してもよい。
【００５４】
高分子ポリオール（ａ２）のＭｎは、引張強伸度の観点から、通常５００以上、好ましくは１，０００〜５，０００、更に好ましくは１，５００〜３，０００である。
【００５５】
尚、本発明におけるポリオールのＭｎの測定は、ゲルパーミエーションクロマトグラフィーにより、例えば以下の条件で測定することができる。
装置：「Ｗａｔｅｒｓ  Ａｌｌｉａｎｃｅ  ２６９５」［Ｗａｔｅｒｓ社製］
カラム：「Ｇｕａｒｄｃｏｌｕｍｎ  Ｓｕｐｅｒ  Ｈ−Ｌ」（１本）、「ＴＳＫｇｅｌ  ＳｕｐｅｒＨ２０００、ＴＳＫｇｅｌ  ＳｕｐｅｒＨ３０００、ＴＳＫｇｅｌ  ＳｕｐｅｒＨ４０００（いずれも東ソー株式会社製）を各１本連結したもの」
試料溶液：０．２５重量％のテトラヒドロフラン溶液
溶液注入量：１０μｌ
流量：０．６ｍｌ／分
測定温度：４０℃
検出装置：屈折率検出器
基準物質：標準ポリスチレン
【００５６】
鎖伸長剤（ａ３）としては、水、前記炭素数２〜２０の多価アルコール及び化学式量が５００未満のポリアミン化合物等が挙げられる。
【００５７】
鎖伸長剤としての炭素数２〜２０の多価アルコールの内で、引張強伸度の観点から好ましいのは炭素数２〜８の脂肪族２価アルコール及び炭素数３〜２０の３価アルコールであり、更に好ましいのはエチレングリコール、ジエチレングリコール、１，３−プロパンジオール、１，４−ブタンジオール、グリセリン及びトリメチロールプロパンであり、特に好ましいものはエチレングリコール、１，３−プロパンジオール及び１，４−ブタンジオールである。
【００５８】
化学式量が５００未満のポリアミン化合物としては、炭素数２〜３６の脂肪族ポリアミン［エチレンジアミン及びヘキサメチレンジアミン等のアルキレンジアミン；ジエチレントリアミン、ジプロピレントリアミン、ジヘキシレントリアミン、トリエチレンテトラミン、テトラエチレンペンタミン、ペンタエチエレンヘキサミン及びヘキサエチレンヘプタミン等のポリ（ｎ＝２〜６）アルキレン（炭素数２〜６）ポリ（ｎ＝３〜７）アミン等］、炭素数６〜２０の脂環式ポリアミン（１，３−又は１，４−ジアミノシクロヘキサン、４，４’−又は２，４’−ジシクロヘキシルメタンジアミン及びイソホロンジアミン等）、炭素数６〜２０の芳香族ポリアミン（１，３−又は１，４−フェニレンジアミン、２，４−又は２，６−トリレンジアミン、４，４’−又は２，４’−メチレンビスアニリン等）、炭素数３〜２０の複素環式ポリアミン（２，４−ジアミノ−１，３，５−トリアジン、ピペラジン及びＮ−アミノエチルピペラジン等）、ヒドラジン又はその誘導体（二塩基酸ジヒドラジド例えばアジピン酸ジヒドラジド等）及び炭素数２〜２０のアミノアルコール類（例えばエタノールアミン、ジエタノールアミン、２−アミノ−２−メチルプロパノール及びトリエタノールアミン）等が挙げられる。これらの内、得られるポリウレタン樹脂の強度及び伸度の観点から好ましいのは炭素数６〜２０の芳香族ジアミンであり、更に好ましいのは、４，４’−ジアミノジフェニルメタンである。
【００５９】
反応停止剤（ａ４）としては、炭素数１〜２０のモノアルコール類（メタノール、エタノール、ブタノール、オクタノール、デカノール、ドデシルアルコール、ミリスチルアルコール、セチルアルコール及びステアリルアルコール等）、炭素数１〜２０のモノアミン類（モノメチルアミン、モノエチルアミン、モノブチルアミン、ジブチルアミン及びモノオクチルアミン等のモノ又はジアルキルアミン並びにモノエタノールアミン、ジエタノールアミン及びジイソプロパノールアミン等のモノ又はジアルカノールアミン等）が挙げられる。尚、前記炭素数８〜４０の脂肪族炭化水素基を有する１価の活性水素化合物（ａ１）も反応停止剤としての機能を有する。
【００６０】
有機ポリイソシアネート成分（Ｂ）としては、従来ポリウレタン製造に使用されているものが使用でき、具体的には２〜３個又はそれ以上のイソシアネート基を有する炭素数８〜２６の芳香族ポリイソシアネート（ｂ１）、炭素数４〜２２の脂肪族ポリイソシアネート（ｂ２）、炭素数８〜１８の脂環式ポリイソシアネート（ｂ３）、炭素数１０〜１８の芳香脂肪族ポリイソシアネート（ｂ４）及びこれらのポリイソシアネートの変性物（ｂ５）等が挙げられる。
【００６１】
炭素数８〜２６の芳香族ポリイソシアネート（ｂ１）としては、例えば１，３−又は１，４−フェニレンジイソシアネート、２，４−又は２，６−トリレンジイソシアネート（以下、トリレンジイソシアネートをＴＤＩと略記）、粗製ＴＤＩ、４，４’−又は２，４’−ジフェニルメタンジイソシアネート（以下、ジフェニルメタンジイソシアネートをＭＤＩと略記）、粗製ＭＤＩ、ポリアリールポリイソシアネート、４，４’−ジイソシアナトビフェニル、３，３’−ジメチル−４，４’−ジイソシアナトビフェニル、３，３’−ジメチル−４，４’−ジイソシアナトジフェニルメタン、１，５−ナフチレンジイソシアネート、４，４’，４”−トリフェニルメタントリイソシアネート及びｍ−又はｐ−イソシアナトフェニルスルホニルイソシアネートが挙げられる。
【００６２】
炭素数４〜２２の脂肪族ポリイソシアネート（ｂ２）としては、例えばエチレンジイソシアネート、テトラメチレンジイソシアネート、ヘキサメチレンジイソシアネート（以下、ＨＤＩと略記）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート及び２−イソシアナトエチル−２，６−ジイソシアナトヘキサノエートが挙げられる。
【００６３】
炭素数８〜１８の脂環式ポリイソシアネート（ｂ３）としては、例えばイソホロンジイソシアネート（以下、ＩＰＤＩと略記）、４，４−ジシクロヘキシルメタンジイソシアネート（以下、水添ＭＤＩと略記）、シクロヘキシレンジイソシアネート、メチルシクロヘキシレンジイソシアネート、ビス（２−イソシアナトエチル）−４−シクロヘキセン−１，２−ジカルボキシレート及び２，５−又は２，６−ノルボルナンジイソシアネートが挙げられる。
【００６４】
炭素数１０〜１８の芳香脂肪族ポリイソシアネート（ｂ４）としては、例えばｍ−又はｐ−キシリレンジイソシアネート及びα，α，α’，α’−テトラメチルキシリレンジイソシアネートが挙げられる。
【００６５】
（ｂ１）〜（ｂ４）のポリイソシアネートの変性物（ｂ５）としては、前記ポリイソシアネートのウレタン基、カルボジイミド基、アロハネート基、ウレア基、ビウレット基、ウレトジオン基、ウレトイミン基、イソシアヌレート基又はオキサゾリドン基含有変性物［例えば変性ＭＤＩ（ウレタン変性ＭＤＩ、カルボジイミド変性ＭＤＩ及びトリヒドロカルビルホスフェート変性ＭＤＩ等）、ウレタン変性ＴＤＩ、ビウレット変性ＨＤＩ、イソシアヌレート変性ＨＤＩ及びイソシアヌレート変性ＩＰＤＩ］が挙げられる。
【００６６】
これらの内、ポリウレタン樹脂の引張強伸度の観点から好ましいのは、炭素数８〜２６の芳香族ポリイソシアネート（ｂ１）、更に好ましいのは炭素数８〜２６の芳香族ジイソシアネート、特に好ましいもはＭＤＩである。有機ポリイソシアネート成分（Ｂ）は、１種を単独で用いても２種以上を併用してもよい。
【００６７】
本発明のポリウレタン樹脂の製造方法は特に限定されないが、ウレタンプレポリマーと好ましくは有機溶剤を静止型混合機で連続的にライン混合し、更に瞬間混合機でこのウレタンプレポリマーと鎖伸長剤とを瞬間混合し反応させる方法やバッチ式反応槽に（Ａ）、（Ｂ）及び必要により溶剤を一括して仕込み加熱反応させる方法等が挙げられる。
ウレタンプレポリマーの製造方法としては特に限定されないが、例えば無溶剤下、ニーダー中で（Ａ）及び（Ｂ）を混合、加熱反応させる方法や攪拌機付きバッチ式反応槽中で溶剤の存在下又は非存在下に、（Ａ）及び（Ｂ）を混合、加熱反応させる方法が挙げられる。
【００６８】
本発明の製造方法においては、その任意の製造工程において有機溶剤を使用することができる。有機溶剤としては特に限定されず、例えば炭素数３〜１０のケトン系溶剤（例えばアセトン、メチルエチルケトン及びメチルイソブチルケトン）、炭素数２〜１０のエステル系溶剤（例えば酢酸エチル、酢酸ブチル及びγ−ブチロラクトン）、炭素数４〜１０のエーテル系溶剤（例えばジオキサン、ＴＨＦ、エチルセロソルブ、及びジエチレングリコールジメチルエーテル）、炭素数３〜１０のアミド系溶剤［例えばＮ，Ｎ−ジメチルホルムアミド、Ｎ，Ｎ−ジメチルアセトアミド（以下、ＤＭＡＣと略記）、Ｎ−メチル−２−ピロリドン及びＮ−メチルカプロラクタム］、炭素数２〜１０のスルホキシド系溶剤（例えばジメチルスルホキシド）、炭素数１〜８のアルコール系溶剤（例えばメタノール、エタノール、イソプロピルアルコール及びオクタノール）及び炭素数４〜１０の炭化水素系溶剤（例えばｎ−ブタン、シクロヘキサン、トルエン及びキシレン）が挙げられる。
【００６９】
これらの内、ポリウレタン樹脂の引張強伸度の観点から好ましいのは炭素数３〜１０のアミド系溶剤及び炭素数２〜１０のスルホキシド系溶剤であり、更に好ましいのは炭素数３〜１０のアミド系溶剤、特に好ましいのはＤＭＡＣである。
【００７０】
有機溶剤を使用する場合、その使用量は樹脂濃度が１０〜９０重量％となる量が好ましく、更に好ましくは３０〜８０重量％となる量である。
【００７１】
また、ポリウレタン樹脂の製造に際し、反応促進のため必要により通常ポリウレタンに用いられる触媒を含有することができる。触媒の具体例としては、例えば有機金属化合物［ジブチルスズジラウレート、ジオクチルスズジラウレート、ビスマスカルボキシレート、ビスマスアルコキシド及びジカルボニル基を有する化合物とビスマスとのキレート化合物等］、無機金属化合物［酸化ビスマス、水酸化ビスマス、ハロゲン化ビスマス等］；アミン［トリエチルアミン、トリエチレンジアミン及びジアザビシクロウンデセン等］及びこれらの２種以上の併用が挙げられる。
【００７２】
本発明のポリウレタン樹脂には、顔料、安定剤及びその他の添加剤を添加することができる。
顔料としては特に限定されず、公知の有機顔料及び／又は無機顔料を使用することができ、有機顔料としては、不溶性アゾ顔料、溶性アゾ顔料、銅フタロシアニン系顔料及びキナクリドン系顔料等が挙げられ、無機系顔料としては例えばクロム酸塩、フェロシアン化合物、金属酸化物、硫化セレン化合物、金属塩（硫酸塩、珪酸塩、炭酸塩、燐酸塩等）、金属粉末及びカーボンブラック等が挙げられる。含量の使用量は、ポリウレタン樹脂の重量を基準として、通常０〜５重量％、好ましくは０．１〜３重量％である。
【００７３】
安定剤は特に限定されず、公知の酸化防止剤及び／又は紫外線吸収剤を使用することができる。
酸化防止剤としては、フェノール系［２，６−ジ−ｔ−ブチル−ｐ−クレゾール及びブチル化ヒドロキシアニソール等］；ビスフェノール系［２，２’−メチレンビス（４−メチル−６−ｔ−ブチルフェノール）等］；リン系［トリフェニルフォスファイト及びジフェニルイソデシルフォスファイト等］等が挙げられる。紫外線吸収剤としては、ベンゾフェノン系［２，４−ジヒドロキシベンゾフェノン及び２−ヒドロキシ−４−メトキシベンゾフェノン等］；ベンゾトリアゾール系［２−（２’−ヒドロキシ−５’−メチルフェニル）ベンゾトリアゾール等］；サリチル酸系［フェニルサリシレート等］；ヒンダードアミン系［ビス（２，２，６，６−テトラメチル−４−ピペリジル）セバケート等］等が挙げられる。安定剤の添加量は、ポリウレタン樹脂の重量を基準として、通常０〜５重量部、好ましくは０．１〜３重量％である。
【００７４】
その他の添加剤としては、融着防止剤及び難燃剤等が挙げられる。
【００７５】
顔料、安定剤及びその他の添加剤は、ポリウレタン樹脂の製造時の任意の段階で添加することでき、製造後に添加してもよい。
【実施例】
【００７６】
以下、実施例により本発明を更に説明するが、本発明はこれに限定されるものではない。以下の記載において「部」は重量部を示す。
【００７７】
実施例１〜３及び比較例１
表１に記載の処方に基づいて、撹拌装置及び温度制御装置付きの反応容器に活性水素成分（Ａ）の内の高分子ポリオール（ａ２）、鎖伸長剤（ａ３）、有機ポリイソシアネート成分（Ｂ）及び有機溶剤を仕込み、乾燥窒素雰囲気下７０℃で１０時間反応させた後、炭素数８〜４０の脂肪族炭化水素基を有する１価の活性水素化合物（ａ１）又は比較用の１価の活性水素化合物を加えて１時間反応を行い、実施例１〜３のポリウレタン樹脂溶液（Ｐ−１）〜（Ｐ−３）及び比較例１のウレタン樹脂溶液（Ｒ−１）を製造した。
【００７８】
尚、表１における高分子ポリオール（ａ２）としてのＰＴＭＧ２０００は、三菱化学（株）製のＭｎが２，０００のポリオキシテトラメチレングリコール（商品名：「ＰＴＭＧ２０００」）を表し、有機ポリイソシアネート成分（Ｂ）としてのＭＤＩは、日本ポリウレタン株式会社の４，４’−ジフェニルメタンジイソシアネート（商品名：「ミリオネートＭＴ」）を表す。
【００７９】
【表１】
2015052093.tif 000002
【００８０】
実施例１〜３及び比較例１で得られたポリウレタン樹脂溶液を用いて下記方法により測定した接触角、はく離接着強さ、ポリウレタン樹脂の引張強伸度の値を、活性水素成分（Ａ）中の炭素数８〜４０の脂肪族炭化水素基を有する１価の活性水素化合物（ａ１）の含有量（重量％）と共に表２に示す。
【００８１】
［１］フィルムの作製方法
ポリウレタン樹脂溶液を、離型処理したガラス板上に１．０ｍｍの厚みで塗布し、７０℃の循風乾燥機で３時間乾燥した後、ガラス板から剥がすことにより、厚さが約０．２ｍｍのフィルムを作製した。
【００８２】
［２］水との接触角の測定方法
前記フィルムの水との接触角を全自動界面張力計ＰＤ−Ｗ［協和界面科学（株）製］を用いて測定した。
【００８３】
［３］フィルム同士のはく離接着強さの測定方法
１００ｍｍ×２２５ｍｍの大きさとした前記フィルム２枚を重ね合わせ、１００ｍｍ×２２５ｍｍ×厚さ３ｍｍのガラス板で挟み、ガラス板上に５ｋｇのおもりを片寄らないように載せて、７０℃環境下にて３時間静置した後、重ね合わせフィルムを２５ｍｍ×２２５ｍｍの大きさに切り出し、これを試験片とした。温度２５℃、湿度６５％ＲＨに調整した室内に試験片を１日間静置した後、ＪＩＳ  Ｋ  ６８５４−３に準じて、はく離接着強さを測定した。この値が小さいほど耐ブロッキング性に優れている。試験片の平行部分の厚さは約２００μｍ、平行部分の幅は２５ｍｍ、垂直部分の長さは２２５ｍｍである。
【００８４】
［４］フィルムの引張特性の測定方法
前記フィルムを温度２５℃、湿度６５％ＲＨに調整した室内に１日間静置した後、ＪＩＳ  Ｋ  ６２５１に準じて、切断時引張強さ及び切断時伸びを測定した。尚、ダンベル状試験片の平行部分の厚さは２００μｍ、平行部分の幅は５ｍｍ、初期の標線間距離は２０ｍｍである。
【００８５】
【表２】
2015052093.tif 000003
【産業上の利用可能性】
【００８６】
本発明のポリウレタン樹脂は、ブロッキング性、撥水性及び引張特性に優れるため、自動車部品、電気製品、ＯＡ機器、建築、塗料、人工皮革、合成皮革及び弾性繊維等の用途に用いられる、耐ブロッキング性や撥水性が必要となるポリウレタン樹脂として有用である。